Nanoparticule émettrice de lumière et protégée (5a,5b) qui est composée d’une nanoparticule émettrice de lumière (8a,8b) sous la forme d’un cœur (1) émetteur de lumière optionnellement revêtu totalement ou en partie d’une couche (2) de premiers ligands (7) liés à la surface dudit cœur (1), ledit cœur (1), le cas échéant ladite couche (2) de premiers ligands (7), étant revêtu(e) d’au moins une couche de protection contre l’oxydation (3), caractérisée en ce que ladite nanoparticule (5a,5b) comprend en outre une couche (4) formée de deuxièmes ligands (6) qui sont greffés à la surface de ladite couche de protection contre l’oxydation (3). Nanoparticule (5a,5b) selon la revendication 1, caractérisée en ce que le cœur (1) est choisi parmi les boîtes quantiques, les nanoparticules métalliques, les nanoparticules d’oxyde métallique, les nanoparticules de silicium, les nanoparticules de germanium, les nanophosphores, les nanoparticules de terres rares et les boîtes de carbone. Nanoparticule (5a,5b) selon la revendication 2, caractérisée en ce que le cœur (1) est une boîte quantique. Nanoparticule (5a,5b) selon la revendication 3, caractérisée en ce que la boîte quantique comprend au moins un nanocristal semi-conducteur choisi parmi CdS, CdSe, CdTe, ZnS, ZnSe, ZnTe, HgS, HgSe, HgTe, CdSeS, CdSeTe, CdSTe, ZnSeS, ZnSeTe, ZnSTe, HgSeS, HgSeTe, HgSTe, GaN, GaP, GaAs, GaSb, AIN, AIP, AIS, AIAs, AISb, InN, InP, InAs, InSb, InGaN, GaNP, GaNAs, GaPAs, AINP, AINAs, AIPAs, InAIPAs, SbTe, PbSe, GaSe, PbS, PbSe, PbTe, SnS, SnTe et PbSnTe. Nanoparticule (5b) selon l’une quelconque des revendications 1 à 4, caractérisée en ce que le cœur (1) est revêtu totalement ou en partie d’une couche (2) de premiers ligands (7) qui sont liés à la surface dudit cœur (1) et en ce que lesdits premiers ligands (7) sont des composés de formule chimique (I) suivante : dans laquelle : - n peut être égal à 1, 2 ou 3, - X est un groupe capable d’interagir avec le cœur (1) émetteur de lumière grâce à des interactions de type covalente, ionique ou de Van der Waals, - R est un groupe organique non hydrolysable. Nanoparticule (5b) selon la revendication 5, caractérisée en ce que le cœur (1) est une boîte quantique et en ce que les premiers ligands (7) qui sont liés à la surface dudit cœur (1) sont choisis parmi l’octadecylamine, le dodecanthiol, la trioctylphosphine, l’acide lipoïque, le trioctylphosphine oxyde, l’oyelamine, l’acide 9-octadécénoïque et l’acide oléique. Nanoparticule (5a,5b) selon l’une quelconque des revendications 1 à 6, caractérisée en ce que l’épaisseur de la couche de protection contre l’oxydation (3) est comprise entre 1 nm et 400 nm. Nanoparticule (5a,5b) selon l’une quelconque des revendications 1 à 7, caractérisée en ce que la couche de protection contre l’oxydation (3) comprend une pluralité de couches superposées les unes sur les autres, de préférence entre 1 et 100 couches. Nanoparticule (5a,5b) selon l’une quelconque des revendications 1 à 8, caractérisée en ce que la couche de protection contre l’oxydation (3) est une couche d’oxyde métallique, de nitrure métallique ou d’oxynitrure, pris seul ou en mélange de ceux-ci. Nanoparticule (5a,5b) selon la revendication 9, caractérisée en ce que la couche de protection contre l’oxydation (3) comprend au moins un oxyde métallique choisi parmi Al 2 O 3 , SiO 2 , TiO 2 , ZrO 2 , ZnO, B 2 O 3 , Co 2 O 3 , Cr 2 O 3 , CuO, Fe 2 O 3 , Ga 2 O 3 , HfO 2 , In 2 O 3 , MgO, Nb 2 O 5 , NiO, SnO 2 , Ta 2 O 5 et HfO 2 , pris seul ou en mélange de ceux-ci. Nanoparticule (5a,5b) selon la revendication 10, caractérisée en ce que la couche de protection contre l’oxydation (3) comprend les deux couches suivantes : - une 1 ère couche d’épaisseur comprise entre 2 nm et 100 nm, de préférence entre 5 nm et 50 nm, comprenant Al 2 O 3 , - une 2 ème couche dite « externe » superposée à la 1 ère couche et d’épaisseur comprise entre 5 nm et 50 nm, comprenant TiO 2 , ZrO 2 , SiO 2 ou ZnO, pris seul ou en mélange de ceux-ci. Nanoparticule (5a,5b) selon la revendication 10, caractérisée en ce que la couche de protection contre l’oxydation (3) comprend une alternance des deux couches suivantes qui sont superposées les unes sur les autres : - une 1 ère couche d’épaisseur comprise entre 1 nm et 10 nm, comprenant Al 2 O 3 , - une 2 ème couche superposée à la 1 ère couche et d’épaisseur comprise entre 1 nm et 10 nm, comprenant TiO 2 , ZrO 2 , SiO 2 ou ZnO, pris seul ou en mélange de ceux-ci, l’épaisseur totale de la couche de protection (3) étant comprise entre 30 et 100 nm et la couche externe (à savoir la couche la plus éloignée du cœur (1) de la nanoparticule (5a,5b)) n’étant pas une 1 ère couche comprenant Al 2 O 3 . Nanoparticule (5a,5b) selon l’une quelconque des revendications 1 à 12, caractérisée en ce que les deuxièmes ligands (6) de la couche (4) formée de deuxièmes ligands (6) qui sont greffés à la surface de la couche de protection contre l’oxydation (3) sont des silanes, de préférence des silanes de formule chimique (II) suivante : dans laquelle : - n est égal à 1, 2 ou 3, - Y est un groupe hydrolysable, de préférence un groupe alcoxy, halogénure ou amine, - R est un groupe organique non hydrolysable. Nanoparticule (5a,5b) selon la revendication 13, caractérisée en ce que lesdits deuxièmes ligands (6) sont des silanes de formule chimique (III) suivante : dans laquelle : - n est égal à 1, 2 ou 3, - R est un groupe organique non hydrolysable, - R’ est un groupe organique aliphatique. Dispersion de nanoparticules émettrices de lumière et protégées (5a,5b) selon l’une quelconque des revendications 1 à 14 dans un solvant non aqueux organique ou inorganique. Dispersion selon la revendication 15, caractérisée en ce que le solvant est choisi parmi le chloroforme, le toluène, l’hexane, l’acétate de 2-méthoxy-1-méthyléthyle (abrégé PGMEA), l’acétate d’éthyle, l’acétonitrile et l’éthanol. Dispersion selon la revendication 15 ou 16, caractérisée en ce que la concentration en lesdites nanoparticules (5a,5b) dans ladite dispersion est comprise entre 1 mg/mL et 900 mg/mL, de préférence entre 100 mg/mL et 500 mg/mL. Composition de résine, caractérisée en ce qu’elle comprend des nanoparticules émettrices de lumière et protégées (5a,5b) selon l’une quelconque des revendications 1 à 14. Composition de résine selon la revendication 18, caractérisée en ce que la résine est une résine photo- ou thermosensible, de préférence une résine choisie parmi les résines vinylester, acrylate époxyde, polyimide et polyesters insaturés. Composition de résine selon la revendication 18 ou 19, caractérisée en ce qu’elle comprend, en pourcentages massiques exprimés par rapport à la masse de ladite composition : - entre 20 % et 40 % desdites nanoparticules (5a,5b) ; - entre 60 % et 80 % de résine. Dispositif optoélectronique comprenant une pluralité de pixels qui comprennent chacun une pluralité de sous-pixels, chaque sous-pixel étant configuré pour émettre une couleur spécifique et comprend au moins un émetteur de lumière émettant un rayonnement lumineux d’une couleur donnée, ledit dispositif optoélectronique comprend au moins un convertisseur de rayonnement qui est disposé à proximité de l’au moins un émetteur de lumière, caractérisé en ce que le convertisseur de rayonnement comprend la composition de résine selon l’une quelconque des revendications 18 à 20. Dispositif optoélectronique selon la revendication 21, caractérisé en ce que l’émetteur de lumière est une diode électroluminescente. Procédé de fabrication de nanoparticules émettrices de lumière et protégées (5a,5b) selon l’une quelconque des revendications 1 à 14, caractérisé en ce qu’il comprends au moins les étapes suivantes : a ) on dispose de nanoparticules émettrices de lumière (8a,8b) sous la forme de cœurs émetteurs de lumière (1) qui sont optionnellement revêtus totalement ou en partie d’une couche (2) de premiers ligands (7) qui sont liés à la surface desdits cœurs (1) ; b) on revêt les cœurs (1), le cas échéant la couche (2) de premiers ligands (7) de ces cœurs (1), d’une couche de protection contre l’oxydation (3) par dépôt de couche atomique (communément appelée « ALD » qui est l’acronyme anglophone pour « Atomic Layer Deposition »), de manière à obtenir des nanoparticules (9a,9b) dont le cœur (1) est protégé, le cas échéant dont le cœur (1) revêtu totalement ou en partie d’une couche (2) de premiers ligands (7) est protégé ; c) on disperse les nanoparticules (9a,9b) obtenues à l’issue de l’étape b) dans une solution de deuxièmes ligands (6) de manière à ce que les deuxièmes ligands (6) se greffent à la surface de la couche de protection contre l’oxydation (3) en formant une couche (4) de deuxièmes ligands (6) à la surface de ladite couche de protection contre l’oxydation (3). Procédé de fabrication selon la revendication 23, caractérisé en ce que les cœurs (1) émetteurs de lumière sont revêtus totalement ou en partie d’une couche (2) de premiers ligands (7) liés à la surface desdits cœurs (1) et en ce que ledit procédé de fabrication comprend une étape supplémentaire qui est réalisée avant l’étape b) et qui consiste en un traitement thermochimique destiné à retirer tout ou partie desdits premiers ligands (7). Procédé de fabrication selon la revendication 23 ou 24, caractérisé en qu’avant la réalisation de l’étape c), ledit procédé de fabrication comprend une étape supplémentaire consistant en l’exposition de la surface de la couche de protection contre l’oxydation (3) à des radiations dans l’ultra-violet de longueur d’onde comprise entre 185 nm et 254 nm. Utilisation d’une composition de résine selon l’une quelconque des revendications 18 à 20 en tant que convertisseur de rayonnement d’un dispositif optoélectronique.